СПОСОБ ПОЛУЧЕНИЯ КАТАЛИЗАТОРА ДЛЯ ГИДРИРОВАНИЯ D-ГЛЮКОЗЫ

2
3
2
1. Способ получения Ru катализатора для гидрирования D-глюкозы, включающий постадийную обработку носителя первоначально водным раствором активного компонента рутения с последующей сушкой, а затем восстановление полученного твердого вещества водородом при температуре от 100 до 350°C, отличающийся тем, что в качестве носителя используют сверсшитый полистирол с удельной площадью поверхности 800-1300 м/г, а в качестве активного компонента рутения используют раствор низкомолекулярного галогенсодержащего соединения рутения (дать название по номенклатуре) Ru(OH)Cl·3HO в смеси тетрогидрофуран-метанол-вода при следующем соотношении 5:1:1, при этом после сушки катализатора и перед восстановлением его сначала обрабатывают 0,1 М раствором гидроксида щелочи (имеется в виду натрий, впоследствии он упоминается, должно быть единство терминологии) при температуре 20-50°C до нейтрального рН, затем концентрированным раствором пероксида водорода и повторно раствором гидроксида натрия до щелочной среды (рН>7) с последующей сушкой при 80°C в течение 3 ч.
2. Способ по п.1, отличающийся тем, что низкомолекулярное галогенсодержащее соединение рутения в смеси тетрогидрофуран-метанол-вода наносят на носитель методом пропитки.
-
3. Способ по п.1, отличающийся тем, что перед нанесением низкомолекулярного соединения рутения носитель отмывают раствором гидроксида натрия от ионов Cl и дистиллированной водой до нейтрального рН.
4. Способ по п.1, отличающийся тем, что полученный катализатор восстанавливают в токе водорода в течение от 2 до 24 ч.